(57)【特許請求の範囲】
【請求項１】
リチウムイオン二次電池正極活物質の前駆体である微粒子混合物の製造方法であって、
微粒子混合物におけるリチウム源、リン源、および鉄源を含む水溶液を用い、
前記リン源は、亜リン酸であり、
前記水溶液は、Ｌｉイオン、Ｐイオン、および二価のＦｅイオンを０．９５〜１．０５：０．９５〜１．０５：０．９５〜１．０５の比率で含み、
前記水溶液を火炎中に噴霧することで微粒子混合物を生成することを特徴とする微粒子混合物の製造方法。
【請求項２】
前記鉄源は、二価の塩化鉄であることを特徴とする請求項１記載の微粒子混合物の製造方法。
【請求項３】
前記リチウム源は、水酸化リチウムであり、
前記水溶液は、亜リン酸と二価の塩化鉄水溶液とを混合した後、水酸化リチウム水溶液と硝酸とを加えて生成することを特徴とする請求項２記載の微粒子混合物の製造方法。
【請求項４】
前記水溶液における前記Ｌｉイオンの濃度、前記Ｐイオンの濃度、および前記二価のＦｅイオンの濃度が、０．５ｍｏｌ／Ｌ以上、１．０ｍｏｌ／Ｌ以下であることを特徴とする請求項１または請求項２に記載の微粒子混合物の製造方法。
【請求項５】
前記微粒子混合物は、ＬｉＦｅＰＯ４の化学量論的組成の近傍の組成を有する微粒子化合物を含むことを特徴とする請求項１から請求項４のいずれかに記載の微粒子混合物の製造方法。
【請求項６】
リチウムイオン二次電池正極活物質の前駆体である微粒子混合物の製造方法に用いられる水溶液であって、
リン源として亜リン酸、リチウム源として水酸化リチウム、鉄源として二価の塩化鉄および硝酸を含み、
前記水溶液は、Ｌｉイオン、Ｐイオン、および二価のＦｅイオンを０．９５〜１．０５：０．９５〜１．０５：０．９５〜１．０５の比率で含むことを特徴とする微粒子混合物の製造方法に用いられる水溶液。
【発明の詳細な説明】
【技術分野】
【０００１】
本発明は、リチウムイオン二次電池正極活物質の前駆体である微粒子混合物の製造方法等に関する。
【背景技術】
【０００２】
近年、電子機器のモバイル化と高機能化に伴い、駆動電源である二次電池は最重要部品のひとつになっている。特に、リチウムイオン二次電池は、用いられる正極活物質材料と負極活物質材料の高い電圧から得られるエネルギー密度の高さから、従来のＮｉＣｄ電池やＮｉ水素電池に替わり、二次電池の主流の位置を占めるに至っている。
【０００３】
しかしながら、現在のリチウムイオン電池に用いられ、標準となっているコバルト酸リチウム（ＬｉＣｏＯ２）系正極活物質材料と黒鉛主体のカーボン系負極活物質材料の組み合わせによるリチウムイオン二次電池は、昨今の高機能高負荷電子部品の消費電力量を充分に供給することができず、携帯電源としては要求性能を満たすことができなくなっている。
【０００４】
さらに、コバルト酸リチウムは、レアメタルであるコバルトを用いているため、資源的制約が大きく、高価であり、価格安定性に課題がある。また、コバルト酸リチウムは、１８０℃以上の高温になると、多量の酸素を放出するため、異常発熱時や電池の短絡時には爆発が起きる可能性がある。
【０００５】
そのため、リン酸鉄リチウム（ＬｉＦｅＰＯ４）を始めとするオリビン構造を有するリン酸遷移金属リチウムが、資源面、コスト面、安全面を満たす材料として、注目を集めている。
【０００６】
リン酸鉄リチウムを合成する方法として、固相法と呼ばれる方法が知られている。例えば、乾燥した正極活物質の原料物質を乾燥状態で遊星ボールミル等を用いて１時間〜１日程度混合するか、または正極活物質の原料物質にアルコール類、ケトン類、テトラヒドロフランなどの有機溶媒、もしくは水を加えて湿式で混合することによって焼成前駆体を得る。
【０００７】
このようにして正極活物質の原料となる物質を混合して焼成前駆体を得た後、一旦３００〜４５０℃にて数時間かけて第一段階の焼成をした後、炉より取り出し、その仮焼成物に対して、導電性炭素前駆物質を所定量添加し、さらに数時間所定雰囲気で第二段階の焼成することにより行うことができる（例えば特許文献１）。
【０００８】
すなわち、固相法とは、リチウム源、鉄源、リン源の各粉末を混合し、不活性雰囲気下で焼成処理するという方法である。この方法は、焼成条件をうまく選ばないと生成物の組成が目的通りにならず、かつ粒子径の制御が難しいという問題点を有する。
【０００９】
また、リン酸鉄リチウムを合成する方法として、液相での水熱合成を利用した水熱合成法も知られている。例えば、電子導電性物質または電子導電性物質の前駆体を含む溶液または懸濁液を噴霧し、加熱する。これらの原料を溶媒中に溶解あるいは分散させて、均一な溶液あるいは懸濁液とし、この溶液あるいは懸濁液を不活性雰囲気下または還元性雰囲気下に噴霧するとともに加熱する。
【００１０】
噴霧時の加熱温度は、使用する原料により異なるが、好ましくは５００〜１０００℃、より好ましくは６５０〜９００℃とする。溶液中あるいは懸濁液中に均一に分散されていた電子導電性物質または電子導電性物質の前駆体は、液滴中に均一に分散して存在するため、２次粒子が生成する際に、その２次粒子中に均一に存在した状態で取り込まれ、１次粒子間に電子導電性物質が介在した２次粒子を得ることができる（例えば特許文献２）。
【００１１】
すなわち、水熱合成法は、高温高圧の熱水の存在下で行われる。固相法に比べてはるかに低温で、純度の高い生成物が得られる。しかし、粒径の制御を反応温度や時間などの調製条件により行うが、粒径の制御の再現性に乏しく、粒径の制御が困難であった。
【００１２】
また、リン酸鉄リチウムを合成する方法として、噴霧熱分解法がある。噴霧熱分解法は、炭素含有化合物、リチウム含有化合物、鉄含有化合物及びリン含有化合物の混合溶液から微小なミストを生成し、生成された微小ミストを流通させながら加熱することで熱分解させ、炭素を含有するリン酸鉄リチウム前駆体からなる微粉体を生成し、生成された前記微粉体を不活性ガス−水素混合ガス雰囲気中で加熱して焼成することで炭素を含有するリン酸鉄リチウム粉体を生成する方法である。（特許文献３を参照。）
【先行技術文献】
【特許文献】
【００１３】
【特許文献１】特許４８２２４１６号公報
【特許文献２】特開２００４−１４３４０号公報
【特許文献３】特開２００９−０７０６６６号公報
【発明の概要】
【発明が解決しようとする課題】
【００１４】
しかしながら、リン酸鉄リチウムは、その構造に由来して、電気伝導度が低く、リチウムイオン拡散性が悪いため、充放電の速度が低いという問題点がある。
【００１５】
そのため、より粒径の小さなリン酸鉄リチウムが求められている。粒径が小さければ、リン酸鉄リチウム自体の電気伝導度が低くとも、リン酸鉄リチウムを経由する導電パスが短くて済む。また、粒径が小さければ、拡散距離が短くなり、高速の充放電にも対応できると考えられている。
【００１６】
また、ＬｉＣｏＯ２のような層状構造、ＬｉＭｎＯ２のようなスピネル構造においては、充放電時のリチウムイオンの拡散方向が二次元的または三次元的であるが、リン酸鉄リチウムを始めとするオリビン構造においては、リチウムイオンの拡散方向が一次元的である。そのため、リン酸鉄リチウムの粒子内部の組成が不均一であると、リチウムイオンの拡散が妨げられ、粒子を構成するリン酸鉄リチウムの一部しか充放電に参加できなくなり、容量が低下する。
【００１７】
さらに、固相法も水熱合成法も、基本的には回分式で小規模な反応器を使用しており、連続式で大規模にリン酸鉄リチウムを合成可能な方法が求められていた。
【００１８】
また、前述の噴霧熱分解法においては、熱分解温度が５００〜９００℃（特許文献２請求項２）であり、さらに熱分解時間も１０秒以上（特許文献２段落００２６より算出）は必要であった。
【００１９】
一方、より高温短時間での方法として、噴霧燃焼法がある。噴霧燃焼法は、高温（例えば、１０００〜３０００℃、通常２０００℃前後）であり、燃焼時間も短時間（数ミリ秒）である。このため、得られた微粒子混合物（活物質前駆体）は粒径が小さくなり、さらにそれぞれの粒子が独立する。
【００２０】
また、前述の噴霧熱分解法では、熱分解工程により炭素を含有させるため、焼成工程において還元性のガスである水素ガスを加える必要がある。一方、噴霧燃焼法では、噴霧燃焼法による微粒子の生成工程の後に炭素源を加えるため、還元性のある炭素源を使用することができる。したがって、焼成工程において還元性のあるガスを用いる必要がない。
【００２１】
ここで、噴霧熱分解法では、ミストのキャリアガスが不活性ガスのみであるが、噴霧燃焼法では、キャリアガスに可燃性ガスを含み、原料溶液の液滴を燃焼するものである。通常、噴霧燃焼法では、この原料溶液として灯油系の溶液が使用されてきた。このような溶液を燃焼することで所望の金属による微粒子混合物が形成される。
【００２２】
しかしながら、このような灯油系の溶液を用いた方法では、燃焼時の発熱量が大きい。したがって、設備等の冷却が必要であるため、連続した運転が困難であった。また、排気の冷却など、運転コストが増大する。また、灯油系の溶媒は高価であるため、原料コストが増大する。さらに、灯油系の溶媒の粘性が高くなると、微粒子を得ることも困難となる。
【００２３】
本発明は、前述した問題点に鑑みてなされたもので、小粒径であり、元素分布が均一であるリン酸鉄リチウムを、連続的かつ低コストに合成可能な微粒子混合物の製造方法等を提供することを目的とする。
【課題を解決するための手段】
【００２４】
前述した目的を達成するため、第１の発明は、リチウムイオン二次電池正極活物質の前駆体である微粒子混合物の製造方法であって、微粒子混合物におけるリチウム源、リン源、および鉄源を含む水溶液を用い、前記リン源は、亜リン酸であり、前記水溶液は、Ｌｉイオン、Ｐイオン、および二価のＦｅイオンを０．９５〜１．０５：０．９５〜１．０５：０．９５〜１．０５の比率で含み、前記水溶液を火炎中に噴霧することで微粒子混合物を生成することを特徴とする微粒子混合物の製造方法。その結果、ＬｉＦｅＰＯ４の化学量論的組成の近傍の微粒子化合物を得ることができる。
【００２５】
前記鉄源は、二価の塩化鉄であることが望ましい。
【００２６】
前記リチウム源は、水酸化リチウムであり、前記水溶液は、亜リン酸と二価の塩化鉄水溶液とを混合した後、水酸化リチウム水溶液と硝酸とを加えて生成することが望ましい。
【００２７】
前記水溶液における前記Ｌｉイオン濃度、前記Ｐイオン濃度、および前記二価のＦｅイオン濃度が、０．５ｍｏｌ／Ｌ以上、１．０ｍｏｌ／Ｌ以下であることが望ましい。
【００２８】
前記微粒子混合物は、ＬｉＦｅＰＯ４の化学量論的組成の近傍の組成を有する微粒子化合物を含む。
【００２９】
第１の発明によれば、微粒子混合物を構成する各金属源を水溶液中に溶解させるため、従来の灯油系の溶液と比較して、燃焼時の発熱量が抑制される。したがって、連続運転が可能となる。また、水溶液であるため、原料のコストも削減することができる。また、水溶液は粘性が低いため、粒度をより小さくすることが可能となる。
【００３０】
また、水酸化鉄において、二価の鉄と三価の鉄とでは、三価の鉄の方が鉄イオンと水酸化物イオンとの溶解度積が小さい。このため、三価の鉄は水酸化物の沈殿物を生じさせやすくなる。これに対し、本発明では、リン源として、亜リン酸が用いられるため、亜リン酸の強い還元性によって鉄の酸化を抑制することができる。したがって、水酸化鉄の沈殿を抑制することができる。
【００３１】
また、鉄源として、二価である二価の塩化鉄を用いることで、安価であり、前述の水酸化鉄の沈殿を抑制することができる。
【００３２】
また、リチウム源として水酸化リチウムを用いることで、例えば塩化リチウムを用いる場合と比較して腐食性の塩化物の量を抑え、また、同時に硝酸を加えることで、水酸化物の生成を抑制することができる。
【００３３】
また、Ｌｉイオン、Ｐイオン、および二価のＦｅイオンを、それぞれ０．５ｍｏｌ／Ｌ以上とすることで、十分な各金属イオン濃度となり、微粒子混合物の製造効率が高い。また、各イオンが１．０ｍｏｌ／Ｌ以下であるため、水溶液中に固体が残存することを防止することができる。したがって、均一かつ粒度の小さな微粒子混合物を得ることができるとともに、ノズル詰まり等の恐れもない。
【００３４】
また、得られた微粒子混合物が、ＬｉＦｅＰＯ４の化学量論的組成の近傍の組成を有することで、その後の焼成によって、ＬｉＦｅＰＯ４リチウムイオン二次電池正極活物質を得ることができる。
【００３５】
化学量論的組成の近傍の組成とは、微粒子化合物の組成が、ＬｉＦｅＰＯ４の化学量論的組成からのズレが、化学量論的組成における各元素の組成を１００％とした場合に、±５％以内の９５〜１０５％の範囲を満足する微粒子混合物である。
【００３９】
第２の発明は、リチウムイオン二次電池正極活物質の前駆体である微粒子混合物の製造方法に用いられる水溶液であって、リン源として亜リン酸、リチウム源として水酸化リチウム、鉄源として二価の塩化鉄および硝酸を含み、前記水溶液は、Ｌｉイオン、Ｐイオン、および二価のＦｅイオンを０．９５〜１．０５：０．９５〜１．０５：０．９５〜１．０５の比率で含むことを特徴とする微粒子混合物の製造方法に用いられる水溶液である。
【００４０】
第２の発明によれば、安価であり、噴霧燃焼法によって、粒度の小さな、リチウムイオン二次電池正極活物質の前駆体であるリン酸鉄リチウムの微粒子混合物を効率良く生成することが可能となる。
【発明の効果】
【００４１】
本発明により、元素分布が均一で、小粒径であるリン酸鉄リチウムを、連続的かつ低コストに合成可能な微粒子混合物の製造方法等を提供することができる。
【図面の簡単な説明】
【００４２】
【図１】本発明に係る微粒子混合物を生成するための噴霧燃焼法に用いる微粒子製造装置１の概略図。
【図２】噴霧燃焼法に用いる水溶液の製造工程を示す図。
【発明を実施するための形態】
【００４３】
以下に本発明に係る実施態様を説明する。図１は、噴霧燃焼法により微粒子混合物を製造する微粒子製造装置を示す図である。微粒子製造装置１は、水溶液供給部３、燃焼ガス供給部５、エア供給部７、混合ノズル９、反応容器１１、フィルタ１３等から構成される。
【００４４】
水溶液供給部３は、原料である水溶液を供給する部位である。水溶液供給部３は、水溶液のタンク等を有してもよく、水溶液の製造ラインと連結されて連続して水溶液を供給可能としてもよい。なお、使用される水溶液については、詳細を後述する。
【００４５】
燃焼ガス供給部５は、例えばメタン、エタン、プロパン、ブタンなどのパラフィン系炭化水素ガスや、エチレン、プロピレン、ブチレンなどのオレフィン系炭化水素ガスなどの炭化水素系の可燃性ガスを供給する部位である。また、エア供給部７は、支燃性ガスである空気（または酸素）を供給する部位である。
【００４６】
水溶液供給部３、燃焼ガス供給部５、エア供給部７から供給される各物質は、混合ノズル９に送られ（図中矢印Ａ方向）、混合ノズル９よって混合されるとともに、微粒子が合成される。なお、可燃性ガスと支燃性ガスを用いたバーナに対して、水溶液を別途噴霧してもよい。また、リチウム源、鉄源、リン源の混合溶液を、直径２０μｍ以下の霧状の液滴にて供給することが好ましい。
【００４７】
原料である水溶液が噴霧された反応容器１１内では、原料水溶液中の金属同士が反応して微粒子混合物が生成する。なお、このような噴霧燃焼法として、ＶＡＤ（Ｖａｐｏｒ−ｐｈａｓｅ  Ａｘｉａｌ  Ｄｅｐｏｓｉｔｉｏｎ）法などが好適な例として挙げられる。これらの火炎の温度は、可燃性ガスと支燃性ガスの混合比や、さらに構成原料の添加割合によって変化するが、通常１０００〜３０００℃の間にあり、特に１５００〜２５００℃程度であることが好ましい。なお、反応容器１１内は、予め不活性ガスが充填される。
【００４８】
生成した微粒子混合物は、排気中からフィルタ１３で回収することができる。また、以下のように芯棒の周囲に生成させることもできる。反応器の中にシリカやシリコン系の芯棒（種棒とも呼ばれる）を設置し、これに吹き付けている酸水素火炎中やプロパン火炎中に火炎原料と共にリチウム源、鉄源、リン源を供給し、加水分解または酸化反応させると、芯棒表面に主にナノオーダーの微粒子が生成付着する。これらの生成微粒子を回収し、場合によってはフィルタやふるいに掛けて、不純物や凝集粗大分を除く。このようにして得られた微粒子混合物は、ナノスケールの極微小な粒径を持ち、主として非晶質である微粒子からなる。
【００４９】
本発明に係る微粒子混合物の製造方法である噴霧燃焼法は、製造できる微粒子混合物が、主に非晶質であり、粒子の大きさも小さい。さらに、噴霧燃焼法では、従来の水熱合成法や固相法に比べて、短時間で大量の合成が可能であり、低コストで均質な微粒子混合物を得ることができる。
【００５０】
また、得られる微粒子混合物は、主にリチウム、鉄、リンの酸化物や、リン酸鉄リチウムの非晶質な微粒子からなる。さらに、一部にはリン酸鉄リチウム系化合物の結晶成分も含まれる。微粒子混合物の組成が均一であり、微粒子混合物の形状が略球形であり、粒子の平均アスペクト比（長径／短径）が、１．５以下、好ましくは１．２以下、より好ましくは１．１以下である。また、微粒子混合物の粒径は５〜２００ｎｍの範囲にある。
【００５１】
なお、粒子が略球形であるとは、粒子形状が幾何学的に厳密な球形や楕円球形であることまでは意味せず、わずかな突起部があっても粒子の表面がおおむね滑らかな曲面で構成されていればよい。
【００５２】
次に、本発明において用いられる原料溶液である水溶液について説明する。鉄源としては、塩化鉄、水酸化鉄、酸化鉄などを用いることができるが、二価の鉄を用いることが望ましい。
【００５３】
水溶液中では、三価の鉄イオンは、水酸化物イオンとの溶解度積が二価の場合と比較して小さくなる。このため、三価の鉄イオンは、水酸化物の沈殿物を生じさせる恐れがある。このような沈殿物は、ノズルの詰まりを引き起こし、また、所望の元素比の微粒子混合物の生成の妨げとなるため望ましくない。したがって、コストおよび取り扱い性を考慮すると、二価のシュウ酸鉄（シュウ酸第一鉄）、二価の酢酸鉄（酢酸第一鉄）、二価の酸化鉄（酸化第一鉄）、二価の塩化鉄などを用いることができるが、二価の塩化鉄がコストの点では特に望ましい。
【００５４】
リン源としては、亜リン酸が用いられる。亜リン酸は強い還元性を有する。前述の通り、二価の鉄が酸化して三価となると、水酸化物の沈殿物を生じさせる恐れがある。したがって、鉄の酸化の進行を抑制するため、本発明では亜リン酸が適用される。すなわち、亜リン酸は、リン源となるとともに、鉄の酸化防止剤として機能する。
【００５５】
リチウム源としては、塩化リチウム、水酸化リチウム、炭酸リチウム、酢酸リチウム、硝酸リチウム、臭化リチウム、リン酸リチウム、硫酸リチウムなどのリチウム無機酸塩などを用いることができる。特に、水酸化リチウムは、価格が安く、塩化物などの腐食性物質を含まないため望ましい。
【００５６】
図２は、本発明のリチウムイオン二次電池正極活物質の前駆体である微粒子混合物の製造方法に用いられる水溶液を製造する一例を示す図である。まず、二価の塩化鉄水溶液に亜リン酸を加える（ステップ１０１）。これにより、鉄の酸化が抑制される。
【００５７】
次に、水酸化リチウム水溶液と硝酸とを加える（ステップ１０２）。硝酸は、水溶液を酸性にするものである。これは、水酸化物イオンが過剰に存在すると、前述した水酸化物の沈殿が生じる恐れがあるためである。
【００５８】
なお、鉄源、リン源、リチウム源における各金属イオンの比率は、略同一となるように調整される。これは、目的とするＬｉＦｅＰＯ４の金属比である。これに対し、Ｌｉが過剰に存在すると、重量当たりの容量が低下し、また、コスト増となる。一方、Ｌｉが不足すれば、リチウムイオン二次電池としての初回充電容量が低下する。
【００５９】
また、Ｆｅが過剰であると、Ｐが消費されることで三価になりやすくなり、沈殿物を生じやすくなる。また、鉄単体または目的とする化合物以外の鉄リッチな化合物や鉄の酸化物などが生成することで、充放電反応を阻害する恐れがある一方、Ｆｅが不足すると、活物質の生成量が低下する。
【００６０】
また、Ｐが過剰であると、原料コストが増加し、また、他のリン酸化合物が生じてしまうため、容量が低下する。一方、Ｐが不足すると、活物質生成量が低下する。また、相対的にＦｅおよびＬｉが過剰である場合と同様の弊害が生じる。
【００６１】
したがって、各金属のイオン比は略同一であることが望ましい。なお、各元素の化学量論比（同一モル比）に対して、それぞれの元素が、９５％〜１０５％の範囲であれば、若干の元素の増減はあったとしても、上述した弊害は小さい。
【００６２】
また、各金属イオンの濃度は、０．５ｍｏｌ／Ｌ以上、１．０ｍｏｌ／Ｌ以下であることが望ましい。イオン濃度が０．５ｍｏｌ／Ｌ未満では、溶液に対する金属源の濃度が薄いため、製造効率が劣る。各金属イオンの濃度が上記範囲を下回ると、Ｌｉ、Ｆｅ、Ｐイオンが不足し、ＬｉＦｅＰＯ４化合物を含む微粒子混合物の生成効率が低下する。
【００６３】
また、イオン濃度が１．０ｍｏｌ／Ｌを超えると、溶解不足などにより、固体成分が残存する恐れがある。固体成分が残存することで、ノズルの詰まりを生じ、また、前述のイオン比が変化するため望ましくない。したがって、各金属イオンの濃度は、０．５ｍｏｌ／Ｌ以上、１．０ｍｏｌ／Ｌ以下であることが望ましい。
【００６４】
次に、得られた微粒子混合物から、正極活物質材料の製造方法について説明する。上記の方法で得られた微粒子混合物は、ＬｉＦｅＰＯ４の化学量論的組成の近傍の組成を有する微粒子化合物を含むものである。この微粒子混合物を、不活性ガス充填雰囲気下で、焼成することにより、活物質凝集体が得られる。また、微粒子混合物や活物質に含まれる非晶質な化合物や酸化物形態の混合物が、焼成により主にオリビン型リン酸鉄リチウムの結晶形態の化合物に変化する。不活性ガス雰囲気は、焼成時に炭素源が燃焼してしまうこと、および正極活物質材料が酸化してしまうことを防ぐことができる。
【００６５】
不活性ガスとしては、窒素ガス、アルゴンガス、ネオンガス、ヘリウムガス、二酸化炭素ガスなどを使用することができる。また、熱処理後の生成物の導電性を高めるために、ポリビニルアルコールなどの多価アルコールやショ糖などの糖類、カーボンブラックなどの導電性カーボン源である有機化合物を、熱処理前に活物質凝集体に加えて焼成することもできる。ポリビニルアルコールは、焼成前の微粒子混合物のバインダとしての役割を果たすうえ、焼成中に鉄成分を還元できるので、特に好ましい。
【００６６】
微粒子混合物の結晶化と共にカーボンによるコーティングまたは担持処理が同一焼成工程で行われる。熱処理条件は温度３００〜９００℃と処理時間０．５〜１０時間の組み合わせで適宜所望の結晶性と粒径の焼成物を得ることができる。高温や長時間の熱処理による過大な熱負荷は粗大な単結晶を生成させ得るので回避すべきである。所望の結晶性または微結晶性のリン酸鉄リチウム化合物が得られる程度の加熱条件で、結晶子の大きさを極力小さく抑制できる熱処理条件が望ましい。
【００６７】
得られた活物質凝集体は、次いで乳鉢やボールミルほか粉砕手段に掛けることにより、再び微粒子とすることができ、Ｌｉイオンのインターカレーションホスト足り得る本発明の正極活物質材料が得られる。
【００６８】
得られた正極活物質材料に含まれる結晶化リン酸鉄リチウム化合物の大部分は微細結晶であるが、一部には非晶質成分を含む「微結晶」状態も存在する。微結晶とは、例えば、結晶子が複数集まって構成される微粒子が非晶質成分で覆われている状態、或いは非晶質成分マトリクス中に微細な結晶が存在する状態、また微粒子周囲と微粒子間に非晶質成分が存在する状態をいう。
【００６９】
本発明に係る正極活物質材料は、粒子の大きさが小さいので、単結晶や多結晶粒子中におけるＬｉイオンまたは電子の導電パスが短く、イオン導電性と電子伝導性が優れるので、充放電反応の障壁を低下させることができる。
【００７０】
なお、本発明においては、前述の通り、正極活物質であるリン酸鉄リチウム微粒子が、少なくとも一部にカーボンコートされるか、少なくとも一部にカーボンが担持されていることが好ましい。カーボンコートとは、粒子の表面を炭素で被覆することであり、カーボン担持とは、粒子内に炭素を含有させることである。カーボンコートやカーボン担持により、材料としての導電率が上昇し、リン酸遷移金属リチウム微粒子への導電パスが得られ、正極に用いる際の電極特性が向上する。
【００７１】
以上により得られた正極活物質材料から、以下のようにして正極電極を形成することができる。まず、カーボンをコーティングまたは担持した正極活物質材料の粉末を、水系溶媒か有機溶媒マトリクス中に加えてスラリーとする。これを、アルミニウムを９５重量％以上含むアルミニウム合金箔などの集電体上に、片面ないしは両面に塗布し、乾燥して溶媒を揮発乾固する。
【００７２】
なお、正極活物質材料の粉末には、必要に応じてさらにカーボンブラックなどの導電材料を加えると共に、ポリテトラフルオロエチレンやポリフッ化ビニリデン、ポリイミドなどの結着剤、またはブタジエンゴムなどの分散剤、またはカルボキシメチルセルロースほかセルロース誘導体などの増粘剤を加えてもよい。この場合にはこの混合物水系溶媒か有機溶媒マトリクス中に加えてスラリーとする。以上により、正極を得ることができる。
【００７３】
この際に、スラリーの塗布性や集電体と活物質材料との密着性、集電性を上げるために、正極活物質材料とカーボン源等を用いてスプレードライ法により造粒して焼成した二次粒子を、活物質材料に替えてスラリー中に含有させて用いることができる。造粒した二次粒子の塊は概略０．５〜２０μｍ程度の大きな塊になるが、これによりスラリー塗布性が飛躍的に向上して、電池電極の特性と寿命もさらに良好となる。スプレードライ法に用いるスラリーは水系溶媒または非水系溶媒のいずれも用いることができる。
【００７４】
さらに、正極活物質材料を含むスラリーをアルミニウム合金箔等の集電体上に塗工形成した正極において、活物質層形成面の集電体表面粗さとして日本工業規格（ＪＩＳ  Ｂ  ０６０１−１９９４）に規定される十点平均粗さＲｚが０．５μｍ以上であることが望ましい。形成した活物質層と集電体との密着性に優れ、Ｌｉイオンの挿入脱離に伴う電子伝導性および集電体までの集電性が増し、充放電のサイクル寿命が向上する。
【００７５】
また、前記の集電体と集電体上形成した活物質層の界面において、集電体の主成分が少なくとも活物質層へ拡散した一種の拡散接合状態を示すと、集電体と活物質材料との界面接合性が向上する。したがって、充放電サイクルにおける体積や結晶構造の変化に対して耐性が増すので、サイクル寿命が向上する。前記の集電体表面粗さ条件も満たす場合さらに良好である。溶媒を揮発させ得る充分な焼成条件によれば、集電体成分が活物質層に拡散するなど相互成分を有する界面状態となり密着性に優れ、充放電を重ねてもＬｉイオンの出入りによる体積変化にも耐え、サイクル寿命が向上する。
【００７６】
また、得られた正極を用いた高容量なリチウムイオン二次電池を得るには、従来公知の負極活物質材料を用いた負極や電解液、セパレータ、電池ケース等の各種材料を、特に制限なく使用することができる。
【００７７】
本発明によれば、噴霧燃焼法を用いて、小粒径であり、元素分布が均一であるリン酸鉄リチウムを、連続的かつ低コストに合成可能である。特に、原料を水溶液とするため、灯油系と比較して取り扱い性に優れ、製造時における装置の冷却等の問題もない。また、原料溶液に有機物を含まないため、生成した物質の不純物を低減することができる。
【００７８】
また、水溶液は粘度も低いため、得られる微粒子混合物の粒径を小さくすることができる。したがって、リチウムイオンや電子が移動する距離が小さく、イオン導電性や電子伝導性に優れ、活物質を効率よく充放電に参加させることができ、高速に充放電が可能である。
【００７９】
また、リン源として亜リン酸を用いるため、鉄の酸化による水酸化物の沈殿を抑制することができる。すなわち、亜リン酸が、リン源としての機能と、鉄の酸化防止剤の両方の機能を有する。したがって、鉄の沈殿を抑制し、効率良く微粒子混合物を生成することができる。
【００８０】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【実施例】
【００８１】
リチウム源、鉄源、リン源を含む各種の溶液を用い、噴霧燃焼法により、ＬｉＦｅＰＯ４の化学量論的組成を有する微粒子混合体を生成させた。その結果を表１に示す。なお、実施例に用いた水溶液の濃度は、各元素を略１：１：１（ＬｉＦｅＰＯ４の化学量論的組成であって、９５％〜１０５％の範囲でのずれを許容した）で混合した際のＬｉＦｅＰＯ４換算のおおよそのモル濃度である。
【００８２】
すなわち、ここでの各イオンを含む水溶液の濃度は、Ｌｉイオンが約０．８ｍｏｌ／Ｌ、ＰイオンおよびＦｅイオンが約０．８ｍｏｌ／Ｌであることを意味する。また、実施例で目的戸する球状の微粒子混合体が得られたものについて、ＩＣＰ発光分光分析装置（誘導結合プラズマ質量分析装置：プラズマをイオン源として用いて、分析試料にプラズマの高エネルギーを与え、分析対象の成分元素を励起し、励起された成分元素の原子が低いエネルギー状態に戻るときに放出する光子の波長に相当するスペクトル線を分析する高感度な多元素分析を行う元素分析装置）を用いて、その組成比を調べた。
【００８３】
さらに、活物質材料とスラリーの製造を行い、そのスラリーを用いて試験評価用正極電極と２次電池の作製を行ない、電池の初期特性の評価を以下のように行った。
【００８４】
（正極活物質材料とスラリーの製造）
本発明で得た化学量論的組成の近傍の組成を有する微粒子混合物に対して、ポリビニルアルコールを、ポリビニルアルコールが全体の１０ｗｔ％となるように加えて、混合した。その後、微粒子混合物をＮ２ガス充填の炉に入れ、６５０℃で３２時間の加熱処理を行って、焼成を行った。焼成時には微粒子混合物の表面がカーボンコートされ、カーボンが担持される。この焼成後の微粒子混合物に粉砕処理を行い、正極活物質材料を得た。
【００８５】
さらに、前記活物質に導電助剤（カーボンブラック）を１０重量％となるように混合し、内部を窒素で置換したボールミルを用いて更に５時間混合した。混合粉末と結着剤であるポリフッ化ビニリデン（ＰＶｄＦ）を、重量比９５：５の割合で混合し、Ｎ−メチル−２−ピロリドン（ＮＭＰ）を加えて十分混練し、正極スラリーを得た。
【００８６】
（試験評価用正極電極と２次電池の作製）
表面粗さＲｚ（ＪＩＳ  Ｂ  ０６０１−１９９４  十点平均粗さ）が０．７μｍの厚さ１５μｍのアルミニウム箔集電体に、正極スラリーを５０ｇ／ｍ２の塗工量で塗布し、１２０℃で３０分間乾燥し、ロールプレスで２．０ｇ／ｃｍ３の密度になるように圧延加工し、２ｃｍ２の円盤状に打抜いて正極とした。これらの正極と、負極に金属リチウム、電解液にエチレンカーボネート及びジエチルカーボネートを体積比１：１の割合で混合した混合溶媒にＬｉＰＦ６を１Ｍの濃度で溶解したものを用い、リチウム２次電池を作製した。なお、作製雰囲気は露点が−５０℃以下とした。各極は集電体の付いた電槽缶に圧着して用いた。上記正極、負極、電解質及びセパレータを用いて直径２５ｍｍ、厚さ１．６ｍｍのコイン型リチウム２次電池とした。
【００８７】
(２次電池の電池特性評価)
次に、前記のコイン型リチウム２次電池により、本発明の正極活物質材料の試験評価を、次のように実施した。試験温度２５℃、ＣＣ−ＣＶ法により、０．１Ｃの電流レートにて、４．２Ｖ（対Ｌｉ／Ｌｉ＋）まで充電を行い、その後電流レートが０．００５Ｃまで低下した後に充電を停止した。その後、０．１Ｃレートにて、ＣＣ法により１．５Ｖ（前記に同じ）まで放電を行って、初期の充放電容量を測定した。
【００８８】
【表１】
0005863525.tif 000002
【００８９】
実施例１、実施例２は、リチウム源、鉄源、リン源として、それぞれ、水酸化リチウム、二価の塩化鉄、亜リン酸を用い、硝酸を加えて水溶液とした。また、実施例２は、実施例１に対し、リチウム源を硝酸リチウムとした以外は、実施例１と同様である。
【００９０】
比較例１は、実施例１に対し、リン源をリン酸二水素アンモニウムとし、硝酸に代えてアスコルビン酸を加えたものである。また、比較例２は、比較例１に対し、アスコルビン酸を加えないものである。また、比較例３は、リチウム源、鉄源、リン源として、それぞれ、ナフテン酸リチウム、２−エチルヘキサン酸鉄、ホスホノ酢酸エチルを用いたものである。
【００９１】
表１には、製造性と微粒子混合物の組成範囲の評価と、試作した２次電池の初期特性の評価結果を示した。ここで、「製造性」の評価は、製造性が良いものを「○」、製造性が悪いが製造可能なものを「△」、製造できないもの「×」で示した。「微粒子混合物の組成」は、ＬｉＦｅＰＯ４の化学量論的組成の組成比の９５％〜１０５％の範囲に含まれるものを「○」、微粒子混合物を構成する各元素の組成がＬｉＦｅＰＯ４の化学量論的組成の組成比の９５％〜１０５％の範囲に含まれないものを「×」で表すことにしたが、製造性が悪く微粒子混合物を製造できなかったものは、微粒子混合物の組成分析と２次電池の容量測定を行わなかった。
【００９２】
結果より、実施例１は、溶液に沈殿物等が生成することがなく、噴霧燃焼法により球状の微粒子混合体を得ることができた。一方、比較例１では、３日後には、固体成分が確認された。このため、噴霧を行うことができなかった。また、比較例２は、生成直後においても、固体成分が確認され、噴霧を行うことができなかった。また、比較例３は、固体成分の生成は見られなかったものの、燃焼時の熱量が大きすぎるため、球状の微粒子混合体は製造できるが、連続製造が困難であり生産性が劣るものであった。
【００９３】
表１に示すように、実施例１で得た球状の微粒子の組成比を調べたところＬｉＦｅＰＯ４を構成する各元素の組成は、ＬｉＦｅＰＯ４の化学量論的組成比の９５％〜１０５％の範囲に入っていた。
さらに、前述の条件にて本発明の球状の微粒子混合物を用い製造した活物質を使用した正極材料を有する２次電池を試作し、その２次電池の初期特性を評価した結果、実施例１の材料の電池特性は、１６０ｍＡｈ／ｇを超えており、実用上問題がないことが確認された。
【符号の説明】
【００９４】
１………微粒子製造装置
３………水溶液供給部
５………燃焼ガス供給部
７………エア供給部
９………混合ノズル
１１………反応容器
１３………フィルタ
【図１】
0005863525.tif 000003
【図２】
0005863525.tif 000004